(57)【要約】【課題】常圧下、比較的低い温度で加工されたポリエステル混合繊維構造物であっても、優れた抗菌・抗かび性を備えた抗菌・抗かび性繊維構造物を提供する。【解決手段】抗菌・抗かび剤（Ａ）と、抗菌・抗かび剤固定補助剤（Ｂ）とを含有し、上記抗菌・抗かび剤（Ａ）が、ピリジン系抗菌・抗かび剤であり、上記抗菌・抗かび剤固定補助剤（Ｂ）が、界面活性剤からなる第１群（ｂ１）、有機溶媒からなる第２群（ｂ２）、芳香族系化合物および尿素系化合物からなる第３群（ｂ３）から選択される少なくとも一つの化合物であり、ポリエステル混合繊維構造物の繊維内に、上記抗菌・抗かび剤（Ａ）が、上記抗菌・抗かび剤固定補助剤（Ｂ）とともに固定されている。【選択図】なし【特許請求の範囲】
【請求項１】
抗菌・抗かび剤（Ａ）と、抗菌・抗かび剤固定補助剤（Ｂ）とを含有するポリエステル混合繊維構造物であって、上記抗菌・抗かび剤（Ａ）が、ピリジン系抗菌・抗かび剤であり、上記抗菌・抗かび剤固定補助剤（Ｂ）が、下記の第１群（ｂ１）、第２群（ｂ２）および第３群(ｂ３)から選択される少なくとも一つの化合物であり、上記ポリエステル混合繊維構造物の繊維内に、上記抗菌・抗かび剤（Ａ）が、上記抗菌・抗かび剤固定補助剤（Ｂ）とともに固定されていることを特徴とする抗菌・抗かび性繊維構造物。
（ｂ１）界面活性剤からなる第１群。
（ｂ２）有機溶媒からなる第２群。
（ｂ３）芳香族系化合物および尿素系化合物からなる第３群。
【請求項２】
上記抗菌・抗かび剤（Ａ）の含有量が、繊維構造物全体に対し２００〜２００００ｍｇ／ｋｇであり、上記抗菌・抗かび剤固定補助剤（Ｂ）の含有量が、繊維構造物全体に対し１〜５００ｍｇ／ｋｇである請求項１記載の抗菌・抗かび性繊維構造物。
【請求項３】
上記抗菌・抗かび剤（Ａ）が、ピリジン系金属錯体である請求項１または２記載の抗菌・抗かび性繊維構造物。
【請求項４】
上記抗菌・抗かび剤固定補助剤（Ｂ）のうち、上記第１群（ｂ１）が、下記の式（１）、（２）で示される界面活性剤の少なくとも一つを含むものである請求項１〜３のいずれか一項に記載の抗菌・抗かび性繊維構造物。
【化１】
2019178456.tif 000026
【化２】
2019178456.tif 000027
【請求項５】
上記抗菌・抗かび剤固定補助剤（Ｂ）のうち、上記第３群（ｂ３）が、下記の式（３）〜（８）で示される芳香族系化合物および尿素系化合物から選択される少なくとも一つを含むものである請求項１〜４のいずれか一項に記載の抗菌・抗かび性繊維構造物。
【化３】
2019178456.tif 000028
【化４】
2019178456.tif 000029
【化５】
2019178456.tif 000030
【化６】
2019178456.tif 000031
【化７】
2019178456.tif 000032
【化８】
2019178456.tif 000033
【請求項６】
上記抗菌・抗かび剤固定補助剤（Ｂ）が、上記第１群（ｂ１）、第２群（ｂ２）および第３群（ｂ３）から選択される少なくとも二つの化合物を含むものである請求項１〜５のいずれか一項に記載の抗菌・抗かび性繊維構造物。
【請求項７】
上記抗菌・抗かび剤固定補助剤（Ｂ）が、上記第１群（ｂ１）から選択される少なくとも一つの化合物と、上記第２群（ｂ２）から選択される少なくとも一つの化合物とを含むものである請求項１〜５のいずれか一項に記載の抗菌・抗かび性繊維構造物。
【請求項８】
上記抗菌・抗かび剤固定補助剤（Ｂ）が、上記第１群(ｂ１)から選択される少なくとも一つの化合物と、上記第３群（ｂ３）から選択される少なくとも一つの化合物とを含むものである請求項１〜５のいずれか一項に記載の抗菌・抗かび性繊維構造物。
【請求項９】
上記抗菌・抗かび剤固定補助剤（Ｂ）が、上記第２群(ｂ２)から選択される少なくとも一つの化合物と、上記第３群（ｂ３）から選択される少なくとも一つの化合物とを含むものである請求項１〜５のいずれか一項に記載の抗菌・抗かび性繊維構造物。
【請求項１０】
上記抗菌・抗かび剤固定補助剤（Ｂ）が、上記第１群(ｂ１)から選択される少なくとも一つの化合物と、上記第２群（ｂ２）から選択される少なくとも一つの化合物と、上記第３群（ｂ３）から選択される少なくとも一つの化合物とを含むものである請求項１〜５のいずれか一項に記載の抗菌・抗かび性繊維構造物。
【発明の詳細な説明】
【技術分野】
【０００１】
本発明は、洗濯耐久性に優れた抗菌・抗かび性繊維構造物に関するものである。
【背景技術】
【０００２】
近年、衛生や健康に対する意識の高まりから、衣料やタオル、寝具等、身の回りの繊維製品に、抗菌性や抗かび性を付与したものが多く出回っている。しかし、抗菌・抗かび剤は、繊維と化学的に結合しにくいものが多いため、抗菌・抗かび性が付与された繊維製品の多くは、抗菌・抗かび剤を、樹脂等のバインダーによって繊維表面にコーティング加工して付着させているにすぎない。このため、上記繊維製品を繰り返し洗濯すると、繊維表面から抗菌・抗かび剤が容易に脱落しやすく、抗菌・抗かび性能が洗濯の都度低下してしまうという問題がある。一方、合成繊維については、繊維自身に抗菌・抗かび剤を練り込んで紡糸したものも出回っているが、このような練り込みおよび紡糸温度（ポリエステルの場合３００℃以上）に耐えられる抗菌剤は極めて少なく、また耐熱性の高い無機抗菌剤は合成繊維内に封入されるとブリードしないことから、抗菌・抗かび性能が充分に得られないという問題がある。
【０００３】
ところで、ポリエステル繊維は耐熱性に優れており、高圧高温加工または常圧高温加工（いわゆるベイキング加工）によって染色処理等の加工が広く行われている。そこで、例えば、ピリジン系抗菌・抗かび剤の分散液中にポリエステル繊維品を浸漬し、常圧下、気中で１７０〜１９０℃という高温加熱処理を行うことにより、ポリエステルの緻密な非晶領域を緩ませて、生じた隙間にピリジン系抗菌・抗かび剤を浸透固定し、洗濯耐久性に優れた抗菌・抗かび性能を付与する技術が提案されている（特許文献１を参照）。
【０００４】
また、得られる抗菌性が不充分な場合には、下記の特許文献２、３のように、ピリジン系抗菌剤と相乗効果を発揮する抗菌性助剤の併用が提案されている。特に、引用文献２では、繊維構造物中に、ピリジン系抗菌剤とともに、カルボン酸系化合物、フェノール系化合物および尿素系化合物から選ばれる少なくとも一つの抗菌性補助剤を用いて、抗菌性の相乗効果を得ることが提案されている。すなわち、ピリジン系抗菌剤をポリエステル繊維に１８０℃以上の温度で気中熱浸透処理した場合、ピリジン系抗菌剤の利用効率は９０％以上であることから、それ以上固定化量は増加しない。そこで、低湿潤条件において抗菌効力を向上させるために、上記抗菌性補助剤を０．０１重量％（１００ｍｇ／ｋｇ）以上配合することで、ピリジン系抗菌剤と上記抗菌性補助剤による抗菌性の相乗効果を実現したものである。
【０００５】
しかしながら、上記特許文献２では、耐熱性の低いアクリル繊維やナイロン繊維等の単独繊維に対する、それぞれに適した温度での加工は検証されているが、耐熱性の低いアクリル繊維やナイロン繊維等を含有したポリエステル混合繊維の場合について検証されていない。すなわち、１５０℃以下という比較的低温下でしか加工できない状況において、ポリエステル混合繊維に対するピリジン系抗菌剤の固定化率の向上について何ら検証されておらず、繊維内部へのピリジン系抗菌剤の固定化を促進させる効果を謳っているものではない。また、実施例で界面活性剤と溶剤を使用しているが、その目的は抗菌性補助剤の水への可溶化であり、その併用による固定化率向上の相乗効果や、繊維内部へのピリジン系抗菌剤の固定化を促進させる効果についても、何ら検証されていない。
【０００６】
一方、下記の非特許文献１には、フェニルフェノールを用いたポリエステル繊維への染料拡散速度の向上に関する報告がなされている。しかしながら、従来の検討は、ポリエステル繊維に対して高い親和性を持つように合成された染料を対象としたものであり、ポリエステル繊維と親和性の低いピリジン系抗菌・抗かび剤に対する検証はなされておらず、さらに補助剤等との併用による相乗効果の検証も不充分である。
【先行技術文献】
【特許文献】
【０００７】
【特許文献１】特開２０００−８２７５号公報
【特許文献２】特開２００７−１２６７７８号公報
【特許文献３】特表平１０−５０９１７１号公報
【非特許文献】
【０００８】
【非特許文献１】日本化学会誌，１９７２，ｐ１２７〜１３２
【発明の概要】
【発明が解決しようとする課題】
【０００９】
このように、上記特許文献１、２等によれば、ポリエステル繊維１００％の繊維製品に対して、１７０℃以上の高温下において抗菌剤を効果的に付与することも可能となっている。しかし、最近、伸縮性、体感性等を向上させるために、ポリエステル繊維と他の繊維（ポリウレタン、ポリアミド、アクリル、綿等）との混紡繊維が多く出回っており、そのような混紡繊維に従来の技術を適用した場合、抗菌・抗かび性を付与することはできても、風合いや変色等の問題が発生することから実用化することができない。また、同様に、ポリエステル繊維からなる糸と他の繊維からなる糸を組み合わせた糸や布等においても、同様の問題がある。
【００１０】
すなわち、上記ポリウレタン、ポリアミド、アクリル、綿といった繊維とポリエステル繊維を組み合わせて得られる繊維構造物（以下、これらを総称して「ポリエステル混合繊維構造物」という）は、１６０℃を超える高温加工では、変色や硬化、繊維の溶融等を生じて見栄えや手触りが悪くなるからである。このため、これらのポリエステル混合繊維構造物に対する加工処理は、１５０℃程度までの比較的低温で行わざるを得ない。しかし、１５０℃以下では、ポリエステル繊維の非晶領域が充分に緩まず、分子運動も乏しいため、分子量が大きく繊維との反応性にも乏しいピリジン系抗菌・抗かび剤を短時間で繊維内に固定することができず、洗濯耐久性に優れた抗菌・抗かび性を付与することができないのである。
【００１１】
なお、ここでいう「固定」とは、ピリジン系抗菌・抗かび剤が合成繊維内に浸透して存在する状態であって、繊維表面に付着しているだけの状態のものを除く趣旨である。固定された抗菌・抗かび剤は、表面に付着した分を洗濯等で取り除いた後に分析することによって、特定することができる。
【００１２】
ちなみに、図２（ａ）は、ピリジン系抗菌・抗かび剤（具体的にはジンクピリチオン、いわゆるＺＰＴ）を所定濃度でポリエステル繊維にベイキング加工によって固定する場合の、処理温度とその固定化率（加工液中に含有され、繊維に付着するＺＰＴのうち繊維内に固定されるＺＰＴの割合、％）との関係を示すグラフ図である。実線で示す折れ線が現状を示している。
【００１３】
このグラフ図によれば、ＺＰＴの固定化率（この例では、繊維に含有されるＺＰＴ量÷処理仕込み量におけるＺＰＴ量）は、加工温度を１７０℃まで上げると８０％となり、１８０℃では９０％近くなることがわかる。これに対し、加工温度が１５０℃では固定化率が２０％程度であり、殆どＺＰＴを固定することができない。このため、図２（ａ）において破線で示すように、加工温度が１５０℃でも固定化率を向上することが強く求められている。
【００１４】
なお、加工液中のＺＰＴ濃度を高くすればＺＰＴの固定化量が増えるのではないか、との考えもあるが、加工温度が１５０℃という低温ではポリエステル繊維の非晶領域が充分に緩まないため、図２（ｂ）に示すように、ＺＰＴ濃度を高くしてもその固定化量は殆ど増加しない。一方、加工温度を１８０℃にすると、ポリエステル繊維の非晶領域が緩んでＺＰＴの浸透する隙間が拡がるため、ＺＰＴ濃度が高くなればなるほど、固定化量が増えることがわかる。
【００１５】
本発明は、このような課題に応えるためになされたもので、常圧下、例えば１５０℃前後の比較的低い温度で加工されたポリエステル混合繊維構造物でありながら、充分な量の抗菌・抗かび剤が固定され、洗濯耐久性を備えた抗菌・抗かび性繊維構造物を提供するものである。
【課題を解決するための手段】
【００１６】
上記の課題に応えるため、本発明は、抗菌・抗かび剤（Ａ）と、抗菌・抗かび剤固定補助剤（Ｂ）とを含有するポリエステル混合繊維構造物であって、上記抗菌・抗かび剤（Ａ）が、ピリジン系抗菌・抗かび剤であり、上記抗菌・抗かび剤固定補助剤（Ｂ）が、下記の第１群（ｂ１）、第２第（ｂ２）および第３群(ｂ３)から選択される少なくとも一つの化合物であり、上記ポリエステル混合繊維構造物の繊維内に、上記抗菌・抗かび剤（Ａ）が、上記抗菌・抗かび剤固定補助剤（Ｂ）とともに固定されている抗菌・抗かび性繊維構造物を第１の要旨とする。
（ｂ１）界面活性剤からなる第１群。
（ｂ２）有機溶媒からなる第２群。
（ｂ３）芳香族系化合物および尿素系化合物からなる第３群。
【００１７】
また、本発明は、そのなかでも、特に、上記抗菌・抗かび剤（Ａ）の含有量が、繊維構造物全体に対し２００〜２００００ｍｇ／ｋｇであり、上記抗菌・抗かび剤固定補助剤（Ｂ）の含有量が、繊維構造物全体に対し１〜５００ｍｇ／ｋｇである抗菌・抗かび性繊維構造物を第２の要旨とし、上記抗菌・抗かび剤（Ａ）が、ピリジン系金属錯体である抗菌・抗かび性繊維構造物を第３の要旨とする。
【００１８】
さらに、本発明は、それらのなかでも、特に、上記抗菌・抗かび剤固定補助剤（Ｂ）のうち、上記第１群（ｂ１）が、下記の式（１）、（２）で示される界面活性剤の少なくとも一つを含むものである抗菌・抗かび性繊維構造物を第４の要旨とする。
【００１９】
【化１】
2019178456.tif 000002
【００２０】
【化２】
2019178456.tif 000003
【００２１】
そして、本発明は、それらのなかでも、特に、上記抗菌・抗かび剤固定補助剤（Ｂ）のうち、上記第３群（ｂ３）が、下記の式（３）〜（８）で示される芳香族系化合物および尿素系化合物の少なくとも一つを含むものである抗菌・抗かび性繊維構造物を第５の要旨とする。
【００２２】
【化３】
2019178456.tif 000004
【００２３】
【化４】
2019178456.tif 000005
【００２４】
【化５】
2019178456.tif 000006
【００２５】
【化６】
2019178456.tif 000007
【００２６】
【化７】
2019178456.tif 000008
【００２７】
【化８】
2019178456.tif 000009
【００２８】
また、本発明は、それらのなかでも、特に、上記抗菌・抗かび剤固定補助剤（Ｂ）が、上記第１群（ｂ１）、第２群（ｂ２）および第３群（ｂ３）から選択される少なくとも二つの化合物を含むものである抗菌・抗かび性繊維構造物を第６の要旨とする。
【００２９】
さらに、本発明は、それらのなかでも、特に、上記抗菌・抗かび剤固定補助剤（Ｂ）が、上記第１群（ｂ１）から選択される少なくとも一つの化合物と、上記第２群（ｂ２）から選択される少なくとも一つの化合物とを含むものである抗菌・抗かび性繊維構造物を第７の要旨とする。
【００３０】
そして、本発明は、それらのなかでも、特に、上記抗菌・抗かび剤固定補助剤（Ｂ）が、上記第１群(ｂ１)から選択される少なくとも一つの化合物と、上記第３群（ｂ３）から選択される少なくとも一つの化合物とを含むものである抗菌・抗かび性繊維構造物を第８の要旨とする。
【００３１】
また、本発明は、それらのなかでも、特に、上記抗菌・抗かび剤固定補助剤（Ｂ）が、上記第２群(ｂ２)から選択される少なくとも一つの化合物と、上記第３群（ｂ３）から選択される少なくとも一つの化合物とを含むものである抗菌・抗かび性繊維構造物を第９の要旨とする。
【００３２】
さらに、本発明は、それらのなかでも、特に、また上記抗菌・抗かび剤固定補助剤（Ｂ）が、上記第１群(ｂ１)から選択される少なくとも一つの化合物と、上記第２群（ｂ２）から選択される少なくとも一つの化合物と、上記第３群（ｂ３）から選択される少なくとも一つの化合物とを含むものである抗菌・抗かび性繊維構造物とを第１０の要旨とする。
【発明の効果】
【００３３】
すなわち、本発明の抗菌・抗かび性繊維構造物は、抗菌・抗かび剤（Ａ）であるピリジン系抗菌・抗かび剤とともに、抗菌・抗かび剤固定補助剤（Ｂ）として、界面活性剤からなる第１群（ｂ１）と、有機溶媒からなる第２群（ｂ２）と、芳香族系化合物および尿素系化合物からなる第３群（ｂ３）から選択される少なくとも一つの化合物が用いられており、上記繊維構造物が、ポリエステル繊維と、ポリウレタン、ポリアミド、アクリル、綿といった耐熱性の低い他の繊維等とを組み合わせて構成されたポリエステル混合繊維構造物であり、その混合繊維構造物の繊維内に、上記抗菌・抗かび剤（Ａ）が、上記抗菌・抗かび剤固定補助剤（Ｂ）とともに固定されている、という特徴を備えている。
【００３４】
ここで、ポリエステル繊維は、ガラス転移点以上（多くのポリエステル繊維において７０℃以上）でポリエステルの鎖状分子の運動が高まり、非結晶領域の間隙が広がるという特性を有している。そして、高温であればあるほど、上記ポリエステルの鎖状分子の運動が高まり、非結晶領域の間隙が広がりやすくなる。このため、一般に、ポリエステル繊維へ染料や抗菌剤等を気中の常圧高温加工にて浸透させる場合、短時間で染料や抗菌剤等の繊維内への浸透させる必要があることから、ガラス転移点（７０℃）から１００℃以上高温（すなわち１７０℃以上）にすることで、数十秒から数分という短時間で抗菌剤を浸透させている。しかし、１５０℃という比較的低温下では、数分程度の短時間では、抗菌剤等を充分に浸透させることができなかった。
【００３５】
そこで、本発明では、特定の抗菌・抗かび剤固定補助剤（Ｂ）を用いることにより、比較的低温下での処理においても、ポリエステル繊維への抗菌・抗かび剤（Ａ）の浸透を高めることができるようにしたものである。
【００３６】
より詳しく説明すると、上記抗菌・抗かび剤固定補助剤（Ｂ）として、界面活性剤を用いた場合には、界面活性剤によって繊維表面エネルギーを変えることで、ピリジン系抗菌・抗かび剤の繊維表面への親和性を上げ、選択的にピリジン系抗菌・抗かび剤の繊維表面近傍における存在確率を高める効果と、ピリジン系抗菌・抗かび剤を先導してポリエステル繊維内に浸透する効果により、抗菌・抗かび剤の浸透を補助する。
【００３７】
また、上記抗菌・抗かび剤固定補助剤（Ｂ）として、有機溶媒を用いた場合には、難水溶性であるピリジン系抗菌・抗かび剤の加工液中の溶解濃度を高める効果により、ピリジン系抗菌・抗かび剤の浸透速度を促進する効果を発揮する。
【００３８】
さらに、上記抗菌・抗かび剤固定補助剤（Ｂ）として、芳香族系化合物もしくは尿素系化合物を用いた場合には、これらの化合物がポリエステル繊維に浸透することで非結晶領域の鎖状分子の運動を活発にし、かつ非結晶領域の間隙を広げることで抗菌剤等の浸透速度を促進する効果を奏する。
【００３９】
そして、上記３通りの促進作用が単独で発揮され、あるいは複合的に発揮されることによって、従来は１８０℃以上の高温下で初めて抗菌剤等の短時間固定が可能であったところ、本発明では、比較的低温でも短時間で効率的にピリジン系抗菌・抗かび剤を繊維内に固定化させることが実現できたのである。
【００４０】
したがって、本発明の抗菌・抗かび性繊維構造物は、本来、気中常圧下では、１８０℃以上の高温加工によらなければ抗菌・抗かび剤（Ａ）を浸透固定しにくいポリエステル繊維と、そもそも耐熱性に劣るポリウレタン系やポリアミド系、アクリル系等の繊維とを組み合わせたポリエステル混合繊維構造物において、１８０℃以上の気中高温加工を経由しなくても、抗菌・抗かび剤（Ａ）が上記抗菌・抗かび剤固定補助剤（Ｂ）とともに繊維に充分に浸透固定されているため、優れた抗菌・抗かび性を発揮し、しかもその抗菌・抗かび性が優れた洗濯耐久性を示すものとなる。そして、１８０℃といった高温加工を経由する必要がないため、繊維に対する熱的ダメージが小さく、風合いの良好なものが得られるという利点を有する。
【００４１】
特に、本発明では、上記抗菌・抗かび剤（Ａ）として、メチシリン耐性ブドウ球菌（いわゆるＭＲＳＡ）や、バンコマイシン耐性腸球菌（ＶＲＥ）といったより薬剤耐性の強い菌に対しても充分に抗菌性を発揮するピリジン系抗菌・抗かび剤を用いているため、この繊維構造物を、病院や施設での手術着や介護着、シーツといった、各種のリネンサプライ用品に適用することが最適である。そして、本発明の抗菌・抗かび性繊維構造物は、工業洗濯を繰り返し受けても、その優れた抗菌・抗かび性を維持することができる。
【００４２】
なお、本発明のなかでも、特に、上記抗菌・抗かび剤（Ａ）の含有量が、繊維構造物全体に対し２００〜２００００ｍｇ／ｋｇであり、上記抗菌・抗かび剤固定補助剤（Ｂ）の含有量が、繊維構造物全体に対し１〜５００ｍｇ／ｋｇであるものは、とりわけ優れた抗菌・抗かび性と洗濯耐久性が発揮されるため、好適である。
【００４３】
また、本発明のなかでも、特に、上記抗菌・抗かび剤（Ａ）が、ピリジン系金属錯体であるものは、有機性値／無機性値がポリエステル繊維と近いことから、これをポリエステル繊維に固定しやすく、好適である。
【００４４】
さらに、本発明のなかでも、特に、上記抗菌・抗かび剤固定補助剤（Ｂ）のうち、上記第１群（ｂ１）が、前記の式（１）、（２）で示される２種類の界面活性剤の少なくとも一つを含むもの、また、上記抗菌・抗かび剤固定補助剤（Ｂ）のうち、上記第３群（ｂ３）が、前記の式（３）〜（８）で示される６種類の芳香族系化合物および尿素系化合物の少なくとも一つを含むものは、上記抗菌・抗かび剤（Ａ）の固定量がさらに増大するため、好適である。
【００４５】
そして、本発明のなかでも、特に、上記抗菌・抗かび剤固定補助剤（Ｂ）が、上記第１群（ｂ１）、第２群（ｂ２）および第３群（ｂ３）から選択される少なくとも二つの化合物を含むもの、あるいは、上記第１群（ｂ１）から選択される少なくとも一つの化合物と、上記第２群（ｂ２）から選択される少なくとも一つの化合物とを含むものは、上記抗菌・抗かび剤（Ａ）の固定量がさらに増大するため、好適である。
【００４６】
また、本発明のなかでも、特に、上記抗菌・抗かび剤固定補助剤（Ｂ）が、上記第１群(ｂ１)から選択される少なくとも化合物と、上記第３群（ｂ３）から選択される少なくとも一つの化合物とを含むもの、あるいは、上記第２群(ｂ２)から選択される少なくとも一つの化合物と、上記第３群（ｂ３）から選択される少なくとも一つの化合物とを含むものは、上記抗菌・抗かび剤（Ａ）の固定量がさらに増大するため、好適である。
【００４７】
さらに、本発明のなかでも、特に、上記抗菌・抗かび剤固定補助剤（Ｂ）が、上記第１群(ｂ１)から選択される少なくとも一つの化合物と、上記第２群（ｂ２）から選択される少なくとも一つの化合物と、上記第３群（ｂ３）から選択される少なくとも一つの化合物とを含むものは、上記抗菌・抗かび剤（Ａ）の固定量がより一層増大するため、好適である。
【図面の簡単な説明】
【００４８】
【図１】は本発明の抗菌・抗かび性繊維構造物の製造方法の一例を示す模式的な説明図である。
【図２】本発明の課題を説明するためのもので、（ａ）はポリエステル繊維に対する加工温度とＺＰＴ固定化率の関係を示すグラフ図、（ｂ）は加工温度が１５０℃、１８０℃のときの、ＺＰＴ加工濃度（繊維に付着したＺＰＴ濃度）と実際に繊維に固定されるＺＰＴ量の関係を示すグラフ図である。
【発明を実施するための形態】
【００４９】
つぎに、本発明を実施するための形態について、詳細に説明する。ただし、本発明は、以下の実施の形態に限られるものではない。
【００５０】
まず、本発明の抗菌・抗かび性繊維構造物（以下、単に「繊維構造物」という場合もある）は、抗菌・抗かび剤（Ａ）と、抗菌・抗かび剤固定補助剤（Ｂ）とを含有するポリエステル混合繊維構造物である。
【００５１】
上記「ポリエステル混合繊維構造物」とは、すでに述べたとおり、ポリエステル繊維と他の繊維とを組み合わせて構成された繊維構造物である。
【００５２】
上記ポリエステル繊維としては、ポリエチレンテレフタレート、ポリエチレンナフトレート、ポリトリメチレンテレフタレート、ポリブチレンテレフタレート等があげられる。これらは、いずれも、耐熱性、耐薬品性に優れ、しかも高強度であることから、各種の繊維構造物に広く用いられている。
【００５３】
そして、上記ポリエステル繊維の太さは、特に限定するものではないが、抗菌・抗かび剤処理加工を施すには、通常、その平均単糸繊度が０．１〜１００ｄｔｅｘであることが好ましく、なかでも０．５〜５０ｄｔｅｘであることがより好ましい。
【００５４】
また、上記「他の繊維」とは、特に限定するものではなく、ポリエステル繊維以外の各種の繊維を指すが、なかでも、一般に耐熱性が低く高温加工が困難なポリウレタン、ポリアミド、アクリル、ポリエチレン、ポリプロピレン、絹、綿等の繊維と組み合わせたものであることが、本発明を適用することのメリットが大きいため、好適である。そして、上記「他の繊維」の太さも、特に限定するものではないが、通常、その平均単糸繊度は、０．１〜１０００ｄｔｅｘであることが好ましく、なかでも１〜５００ｄｔｅｘであることがより好ましい。
【００５５】
上記ポリエステル繊維と他の繊維とを組み合わせたものとしては、ポリエステル繊維からなる糸と他の繊維からなる糸を組み合わせた織物、編物の他、ポリエステル繊維と他の繊維とを組み合わせて得られる不織布、ポリエステル繊維と他の繊維とを混紡して得られる混紡糸やその糸を用いた織編物等、ポリエステルと他の繊維材料とを複合紡糸して得られる混繊糸やその糸を用いた織編物等があげられる。
【００５６】
そして、本発明において、「繊維構造物」の形態としては、すでに述べたように、糸、編物、織物、不織等、各種の形態をあげることができる。具体的な製品としては、例えば各種の衣料品、靴下、タイツ、スポーツウェア、アウトドア製品、寝装寝具、敷物、カーテン、屋内クロス、包帯・ガーゼ・マスク等の衛生用品等があげられる。特に、本発明の繊維構造物は、洗濯耐久性に優れた抗菌・抗かび性を備えていることから、医療施設や介護施設において繰り返し工業洗濯にかけられて使用されるリネンサプライ用品（手術着や白衣、寝間着、シーツ等）への適用が好適である。
【００５７】
また、本発明に用いられる抗菌・抗かび剤（Ａ）としては、抗菌・抗かび性能に優れ、しかも人体への安全性が高いピリジン系抗菌・抗かび剤が用いられる。このようなピリジン系抗菌・抗かび剤としては、例えば、後記の式（９）で示されるピリジン系金属錯体が好適に用いられる。すなわち、前記特許文献１にも記載のとおり、上記ピリジン系金属錯体は、有機性値／無機性値がポリエステル繊維と近いことから、これをポリエステル系繊維に固定しやすい点で好ましいからである。
【００５８】
より具体的には、下記の式（９）において、金属を示す「Ｍ」がＣｕであるビス（２−ピリジルチオ）銅−１，１’−ジオキサイド（以下、「ピリチオン銅」という）、「Ｍ」がＺｎであるビス（２−ピリジルチオ）亜鉛−１，１’−ジオキサイド（以下、「ピリチオン亜鉛」という）、「Ｍ」がＦｅであるビス（２−ピリジルチオ）鉄−１，１’−ジオキサイド（以下、「ピリチオン鉄」という）等があげられる。ただし、上記ピリチオン鉄は、溶液が紫色を呈するため、着色が問題とならない用途に用いることが好ましい。
【００５９】
【化９】
2019178456.tif 000010
【００６０】
上記ピリジン系金属錯体は、水にも有機溶媒にも殆ど溶けず、しかも非常に比重が大きいことから、抗菌・抗かび処理加工時に安定した懸濁状態を保持させるために、平均粒径が０．１〜０．７μｍのものを用いることが好適であり、とりわけ０．３〜０．５μｍであることが好適である。そして、２μｍ以上の粒径のピリジン系金属錯体が全ピリジン系金属錯体に対し５重量％以下、好ましくは３重量％以下、さらに好ましくは１重量％以下となるよう粉砕されていることが好適である。
【００６１】
なお、上記ピリジン系金属錯体の平均粒径は、ＪＩＳ  Ｒ１６２９に準拠してレーザ回折粒度分布測定装置を用いて測定される粒度分布において、累積５０％に相当するメジアン径として求められるものである。
【００６２】
一方、上記抗菌・抗かび剤（Ａ）とともに用いられる抗菌・抗かび剤固定補助剤（Ｂ）としては、下記の第１群（ｂ１）、第２群(ｂ２)および第３群（ｂ３）から選択される少なくとも一つの化合物を用いることができる。
（ｂ１）界面活性剤からなる第１群。
（ｂ２）有機溶媒からなる第２群。
（ｂ３）芳香族系化合物および尿素系化合物からなる第３群。
【００６３】
上記第１群（ｂ１）の界面活性剤としては、ラウリン酸グリセリンやソルビタン脂肪酸エステル等のエステル型非イオン界面活性剤、ポリオキシアルキレンアルキルエーテルやポリオキシアルキレンアルキルフェニルエーテル等のエーテル型非イオン界面活性剤、ポリオキシアルキレンソルビタン脂肪酸エステル等のエステルエーテル型非イオン界面活性剤、ステアリン酸ジエタノールアミド等のアルカノールアミド型非イオン界面活性剤、オクチルグルコシド等のアルキルグリコシド型非イオン界面活性剤、セタノール等の高級アルコール型非イオン界面活性剤、アルキルベンゼンスルホン酸塩等の陰イオン界面活性剤等があげられ、これらは単独で用いても２種以上を併用してもよい。
【００６４】
上記界面活性剤のなかでも、特に、泡立ちが少なく、親水基と疎水基のバランスを取りやすいことから、非イオン界面活性剤が好ましく、特には、ピリジン系抗菌・抗かび剤固定補助剤と親和性の高い非イオン界面活性剤が好ましい。
【００６５】
これらの界面活性剤を用いた場合には、界面活性剤によって繊維表面エネルギーを変えることで、ピリジン系抗菌・抗かび剤の繊維表面への親和性を上げ、選択的にピリジン系抗菌・抗かび剤（Ａ）の繊維表面近傍における存在確率を高めることができる。そして、上記抗菌・抗かび剤（Ａ）とともに界面活性剤が繊維の非結晶領域に浸透して、上記抗菌・抗かび剤（Ａ）の浸透を補助する効果を発揮する。
【００６６】
上記界面活性剤のなかでも、抗菌・抗かび剤（Ａ）を繊維に固定させる効果の点から、エーテル型非イオン界面活性剤を用いることがとりわけ好ましく、なかでも、下記の式（１）または（２）で示される２種類の非イオン界面活性剤の少なくとも一つを用いることが最適である。
【００６７】
【化１０】
2019178456.tif 000011
【００６８】
【化１１】
2019178456.tif 000012
【００６９】
なお、上記式（１）、（２）の化合物において、アルキル基における炭素数や、オキシアルキレンの繰り返し数ｎの値は、非イオン界面活性剤のＨＬＢ値を好ましい値に調節するために適宜調整される。ちなみに、上記非イオン界面活性剤のＨＬＢ値は、抗菌・抗かび剤（Ａ）を繊維に固定させる効果の点で、６〜１９に設定することが好ましく、なかでも８〜１８に設定することがより好ましい。
【００７０】
そして、上記第２群（ｂ２）の有機溶媒としては、揮発性の低いものが望ましく、具体的には、沸点が１００℃以上の低揮発性有機溶媒が好適である。そして、なかでも、１５０℃以上のものがより好適である。沸点が１００℃未満の有機溶媒では、熱処理時に揮発して繊維内に浸透しないおそれがある。それに対し、沸点が１５０℃以上のものは、熱処理時にも揮発せず、繊維内に充分に浸透して効果を発揮しやすい。このような有機溶媒としては、例えば、ジメチルスルホキシド（ＤＭＳＯ）、テトラヒドロフラン（ＴＨＦ）、Ｎ−メチル−２−ピロリドン（ＮＭＰ）、１，３−ブチレングリコール等があげられ、単独で用いても２種以上を併用してもよい。これらの有機溶媒は、抗菌・抗かび剤（Ａ）の浸透性や、組み合わせて用いられる他の抗菌・抗かび剤固定補助剤（Ｂ）の運動性を高める効果がある。
【００７１】
一方、上記第３群（ｂ３）の芳香族系化合物としては、トルエンや安息香酸等の一置換芳香族単環化合物、キシレンやサリチル酸、グアイアコール（トメキシフェノール）等の二置換芳香族単環化合物、サリチル酸フェニルやｏ−フェニルフェノール等の芳香多環化合物、ナフタレンやアントラセン等の縮合環化合物等があげられ、これらは単独で用いても２種以上を併用してもよい。
【００７２】
これらの芳香族系化合物は、ポリエステル繊維に浸透することで非結晶領域の鎖状分子の運動を活発にし、非結晶領域の間隙を広げることで抗菌剤等の浸透速度を促進する効果がある。
【００７３】
上記芳香族系化合物のなかでも、効果の点から、とりわけ下記の式（３）〜（６）で示される４種類の芳香族系化合物の少なくとも一つを用いることが最適である。
【００７４】
【化１２】
2019178456.tif 000013
【００７５】
【化１３】
2019178456.tif 000014
【００７６】
【化１４】
2019178456.tif 000015
【００７７】
【化１５】
2019178456.tif 000016
【００７８】
なお、上記式（３）〜（６）の化合物において、芳香環に導入される置換基の炭素数は、少なすぎるとポリエステル繊維に浸透する前に揮発するおそれがあり、多すぎるとポリエステル繊維に浸透しないおそれがあるため、通常、炭素数が１〜１０の範囲内にあるものが好ましく、炭素数が１〜５の範囲内にあるものがより好ましい。
【００７９】
また、上記第３群（ｂ３）の尿素系化合物としては、尿素、エチレン尿素（２−イミダゾリジノン）、ジメチロールエチレン尿素、ジメチルヒドロキシエチレン尿素、ジブチルチオ尿素等があげられ、これらは単独で用いても２種以上を併用してもよい。
【００８０】
上記尿素系化合物も、前記芳香族系化合物と同様、ポリエステル繊維に浸透することで非結晶領域の鎖状分子の運動を活発にし、非結晶領域の間隙を広げることで抗菌剤等の浸透速度を促進する効果がある。
【００８１】
上記尿素系化合物のなかでも、効果の点から、とりわけ下記の式（７）、（８）で示される２種類の尿素系化合物の少なくとも一つを用いることが最適である。
【００８２】
【化１６】
2019178456.tif 000017
【００８３】
【化１７】
2019178456.tif 000018
【００８４】
なお、上記式（７）、（８）の化合物において、置換基であるアルキル基の炭素数が多すぎるとポリエステル繊維に浸透しないおそれがあるため、通常、炭素数が０〜１０の範囲内にあるものが好ましく、炭素数が０〜５の範囲内にあるものがより好ましい。
【００８５】
このように、本発明に用いられる抗菌・抗かび剤固定補助剤（Ｂ）は、第１群（ｂ１）の界面活性剤、第２群（ｂ２）の有機溶媒、第３群（ｂ３）の芳香族系化合物および尿素系化合物から選択される少なくとも一つの化合物であり、いずれかを単独で用いてもよいが、上記三つの群から選択される少なくとも二つの化合物を組み合わせて用いる方が、抗菌・抗かび剤（Ａ）の浸透固定量を増大させることができ、好ましい。
【００８６】
そして、抗菌・抗かび剤固定補助剤（Ｂ）として、上記三つの群から選択される少なくとも三つの化合物を組み合わせて用いる方が、抗菌・抗かび剤（Ａ）の浸透固定量をさらに増大させることができ、より好ましい
【００８７】
また、抗菌・抗かび剤固定補助剤（Ｂ）として、上記第１群（ｂ１）の界面活性剤から選択される少なくとも一つの化合物と、上記第２群（ｂ２）の有機溶媒から選択される少なくとも一つの化合物とを組み合わせて用いることが、効果の点で、より好ましい。
【００８８】
さらに、抗菌・抗かび剤固定補助剤（Ｂ）として、上記第１群（ｂ１）の界面活性剤から選択される少なくとも一つの化合物と、上記第３群（ｂ３）の芳香族系化合物および尿素系化合物から選択される少なくとも一つの化合物とを組み合わせて用いることが、効果の点で、より好ましい。
【００８９】
また、抗菌・抗かび剤固定補助剤（Ｂ）として、上記第２群（ｂ２）の有機溶媒から選択される少なくとも一つの化合物と、上記第３群（ｂ３）の芳香族系化合物および尿素系化合物から選択される少なくとも一つの化合物とを組み合わせて用いることが、効果の点で、より好ましい。
【００９０】
そして、とりわけ、抗菌・抗かび剤固定補助剤（Ｂ）として、上記第１群（ｂ１）の界面活性剤から選択される少なくとも一つの化合物と、上記第２群（ｂ２）の有機溶媒から選択される少なくとも一つの化合物と、上記第３群（ｂ３）の芳香族系化合物および尿素系化合物から選択される少なくとも一つの化合物をさらに組み合わせて用いることが、特に優れた効果を得る点で、好ましい。
【００９１】
本発明の抗菌抗かび性繊維製品は、上記抗菌・抗かび剤（Ａ）と、上記抗菌・抗かび剤固定補助剤（Ｂ）とを用い、例えばつぎのようにして製造することができる。すなわち、まず、抗菌・抗かび剤（Ａ）を、抗菌・抗かび剤固定補助剤（Ｂ）と水の存在下、ボールミル、ハンマーミル等の粉砕手段によって粉砕し攪拌することにより、抗菌・抗かび剤（Ａ）および抗菌・抗かび剤固定補助剤（Ｂ）の両方を含有する水性懸濁液もしくは水性乳化液からなる分散液を得る。あるいは、抗菌・抗かび剤（Ａ）を上記と同様にして水性懸濁液にするとともに、抗菌・抗かび剤固定補助剤（Ｂ）を水性乳化液もしくは水性可溶化液にして、処理時に混合して用いるための二液を得る。これらの液を、便宜上、「加工用準備液」という。
【００９２】
そして、例えば、図１に示すように、ポリエステル混合繊維構造物を浸漬するための処理槽１内に、水を入れた後、上記加工用準備液（一液もしくは二液）を、この水中に投入して、所定濃度の抗菌・抗かび剤（Ａ）と抗菌・抗かび剤固定補助剤（Ｂ）を含有する処理用の加工液を調製する。そして、この処理槽１内に、ポリエステル混合繊維構造物２を浸漬した後、絞りロール３を通過させて軽く絞りながら引き上げ、加熱装置４に導入する。上記ポリエステル混合繊維構造物２を、この加熱装置４内において移動させながら、所定温度（例えは１５０℃）、所定時間（例えば２分）の加熱処理（いわゆる「パッドドライ加工」）を施す。これにより、ポリエステル繊維を含む全ての繊維に、抗菌・抗かび剤（Ａ）と抗菌・抗かび剤固定補助剤（Ｂ）とを浸透固定させる。これにより、目的とする抗菌・抗かび性繊維構造物を得ることができる。
【００９３】
もちろん、本発明の抗菌・抗かび性繊維構造物を得る方法は、これらの例に限らず、どのような方法によっても差し支えない。ただし、処理時の加熱温度を、例えば１５０℃といった低温に設定しても、抗菌・抗かび剤固定補助剤（Ｂ）の作用によって、抗菌・抗かび剤（Ａ）の充分な量がポリエステル繊維を含む全ての繊維に固定されることが本発明の特徴であることから、無理に高温加工を用いる必要はない。
【００９４】
これは、抗菌・抗かび剤固定補助剤（Ｂ）がポリエステル繊維表面の抗菌・抗かび剤（Ａ）に対する親和性を向上させ、あるいはポリエステル繊維に浸透し、ポリエステル繊維の非結晶領域の鎖状分子の運動を高め、空隙を広げることで、抗菌・抗かび剤（Ａ）の浸透を促進し、短時間での浸透固定を可能とするからである。本発明では、このようにして抗菌・抗かび剤（Ａ）が繊維内にしっかりと浸透固定されるため、繰り返しの洗濯によっても抗菌・抗かび剤（Ａ）と抗菌・抗かび剤固定補助剤（Ｂ）とが脱落しにくいものである。したがって、この抗菌・抗かび性繊維構造物によれば、長期にわたって良好に抗菌・抗かび性を発揮する、優れた抗菌抗かび性繊維製品を得ることができる。ただし、ポリエステル繊維への浸透性の高い抗菌・抗かび剤固定補助剤（Ｂ）は、抗菌・抗かび剤（Ａ）に比べ、洗濯によって脱落しやすい。
【００９５】
本発明の抗菌・抗かび性繊維構造物における抗菌・抗かび剤（Ａ）の含有量は、繊維構造物の形態や処理温度にもよるが、実用的な抗菌・抗かび性能を得るには、製品として仕上げられた段階、すなわち未洗濯の状態で、通常、繊維構造物全体に対し２００〜２００００ｍｇ／ｋｇであることか好ましく、なかでも、２００〜６００ｍｇ／ｋｇであることがより好適である。
【００９６】
また、上記抗菌・抗かび剤（Ａ）とともに用いられる抗菌・抗かび剤固定補助剤（Ｂ）の含有量も、繊維構造物の形態や処理温度にもよるが、製品として仕上げられた段階、すなわち未洗濯の状態で、通常、繊維構造物全体に対し１〜５００ｍｇ／ｋｇであることが好ましく、なかでも、第１群（ｂ１）の化合物は、１〜１００ｍｇ／ｋｇであることがより好適であり、１〜５０ｍｇ／ｋｇであることがさらに好適である。また、第２群（ｂ２）および第３群（ｂ３）の化合物は、１０〜５００ｍｇ／ｋｇであることがより好適であり、１０〜１００ｍｇ／ｋｇであることがさらに好適である。
【００９７】
このように、同じ抗菌・抗かび剤固定補助剤（Ｂ）であっても、第１群（ｂ１）と、第２群（ｂ２）および第３群（ｂ３）とで好適な含有量に差があるのは、第１群（ｂ１）の化合物が、主にポリエステル繊維外で働き、ポリエステル繊維内では抗菌・抗かび剤（Ａ）の先導として出入りすることからポリエステル繊維内には比較的低濃度で活性を示すのに対し、第２群（ｂ２）および第３群（ｂ３）の化合物は、ポリエステル繊維内に入ることでポリエステル繊維の運動性および膨張に寄与するため、比較的高濃度でポリエステル繊維内に固定されやすいことによるものである。
【００９８】
なお、本発明の抗菌・抗かび性繊維構造物を製造する方法において、抗菌・抗かび剤（Ａ）と抗菌・抗かび剤固定補助剤（Ｂ）とを含有する加工液を調製するにあたり、そのための加工用準備液を長期にわたって安定に保ち、繊維に対する抗菌・抗かび剤（Ａ）の固定率を向上させるには、上記加工用準備液のｐＨを、通常、ｐＨを４〜１０の間、好ましくは５．５〜８．５、より好ましくは６〜８の間に調整することが好適である。上記加工用準備液が上記範囲よりもアルカリ側にある場合には、酢酸、塩酸、リン酸等の酸を添加し、酸性側にある場合には、炭酸ナリトウム、水酸化ナトリウム等のアルカリを添加すればよい。
【００９９】
そして、上記加工用準備液もしくは加工液には、さらに、必要に応じて任意の添加物を配合することができる。例えば、有機溶媒（抗菌・抗かび剤固定補助剤（Ｂ）として用いられる有機溶媒とは異なる、例えば沸点が１００℃未満の高揮発性有機溶媒である）、増粘剤、凍結防止剤、防汚剤、柔軟剤、防炎剤、難燃剤、防虫剤、帯電防止剤、ＵＶカット剤等があげられる。
【０１００】
上記有機溶媒（高揮発性有機溶媒）としては、例えば、沸点が１００℃未満のアルコール類等があげられる。これらは、水に対する難溶性成分を可溶化させるために用いられるが、最終製品からは揮発して残留することがない。
【０１０１】
さらに、上記増粘剤としては、ポリアクリル酸ナトリウム、カルボキシメチルセルロース、ポリビニルアルコール、酢酸デンプン等があげられ、上記凍結防止剤としては、グリセリン、酢酸カリウム等があげられる。
【０１０２】
なお、本発明に用いられる抗菌・抗かび剤固定補助剤（Ｂ）が特にその効果を発揮する加工温度は、すでに述べたとおり、比較的低温でよく、通常、１６０℃以下、なかでも、１２０〜１５０℃であることが好適であり、加工時間は、１０秒以上１０分未満、なかでも３０秒〜５分に設定することが好適である。
【０１０３】
すなわち、加工温度が１２０℃よりも低いと抗菌・抗かび剤（Ａ）の浸透固定量が少なすぎて抗菌・抗かび性が不充分になるおそれがあり、１６０℃より高いと、ポリエステル混合繊維の効果や溶解等の不具合が発生するおそれがある。また、加工時間が１０秒未満では、ポリエステル混合繊維に充分に熱が伝わらず抗菌・抗かび剤（Ａ）がポリエステル混合繊維に充分に浸透しないおそれがあり、１０分以上では耐熱性の低い繊維が硬化する等のリスクが高くなる上、加工効率が悪くなって好ましくない。
【実施例】
【０１０４】
つぎに、本発明の実施例を、比較例と併せて説明する。ただし、本発明は、以下の実施例に限定されるものではない。
【０１０５】
まず、抗菌・抗かび剤（Ａ）としてピリチオン亜鉛を準備し、以下に示すようにして、抗菌・抗かび剤（Ａ）のみが分散含有された加工用準備液Ｘ（水性懸濁液）を調製した。また、上記抗菌・抗かび剤固定補助剤（Ｂ）のみを含有した加工用準備液Ｙ（水溶液または乳化液）を、以下に示すようにして調整した。そして、上記加工用準備液Ｘおよび加工用準備液Ｙを水によって適宜希釈し、ピリチオン亜鉛を繊維に浸透固定させるための加工液として用いた。
【０１０６】
＜加工用準備液Ｘの調製＞
ピリチオン亜鉛（ロンザジャパン社製、粉末状態、粒径ほぼ０．０２５ｍｍ、「ＺＰＴ」と略す場合がある）を２０重量部、ポリオキシエチレン硬化ヒマシ油（分散剤）を３重量部、ポリアクリル酸ナトリウム（増粘剤）を０．５重量部、グリセリン（凍結防止剤）を２重量部、水を７４．５重量部用意し、ボールミル（ガラス製ボール使用）に仕込み、粉砕を行った。粉砕開始時点の液のｐＨは６．５であったが、１２時間粉砕した後のｐＨは１０．５となった。この時点で、ｐＨを調節するため酢酸を添加し、ｐＨを８．０に調節して、加工用準備液Ｘを得た。得られた加工用準備液Ｘ中のピリチオン亜鉛の平均粒径は０．４μｍで、２μｍ以上の粒径のピリチオン亜鉛に対し０．５％であった。また、上記加工用準備液Ｘ中のピリチオン亜鉛濃度は２０重量％であり、均一な分散状態を示した。この加工用準備液Ｘの一部を１リットルの容器に移し、２４時間放置したが、極端な分離は認められなかった。
【０１０７】
＜加工用準備液Ｙの調製＞
以下に示す抗菌・抗かび剤固定補助剤（Ｂ）を後に示す表１〜表７の組成になるように配合し、水に対して希釈可能な加工用準備液Ｙを調整した。
【０１０８】
そして、上記加工用準備液Ｘ、Ｙを用いて、後記の表１〜表７に示す組成の処理加工液を調製した。上記処理加工液に含有される各成分、加工の対象とする各繊維の詳細は、以下に示すとおりである。
【０１０９】
＜抗菌・抗かび剤固定補助剤（Ｂ）＞
第１群（ｂ１）
界面活性剤１：ポリオキシエチレンアルキルエーテル（Ｃ１２−１３  ＨＬＢ１４．０）、日本乳化剤社製
界面活性剤２：ポリオキシエチレンアルキルエーテル（Ｃ１８  ＨＬＢ１７．４）、日本乳化剤社製
界面活性剤３：ポリオキシエチレンアルキルエーテル（Ｃ８  ＨＬＢ７．９）、日本乳化剤社製
界面活性剤４：ポリオキシエチレン多環フェニルエーテル（ＨＬＢ１３．６）、日本乳化剤社製
界面活性剤５：ポリオキシアルキレンアルキルエーテル（ＨＬＢ１３．７）日本乳化剤社製
界面活性剤６：ポリオキシアルキレン多環フェニルエーテル（ＨＬＢ１３．３）日本乳化剤社製
第２群（ｂ２）
有機溶媒１  ：１−メチル−２−ピロリドン（和光純薬社製）
有機溶媒２  ：１，３−ブチレングリコール（日本乳化剤社製）
第３群（ｂ３）
芳香族系化合物１：安息香酸（和光純薬社製）
芳香族系化合物２：安息香酸ナトリウム（和光純薬社製）
芳香族系化合物３：グアイアコール（和光純薬社製）
芳香族系化合物４：オルトフェニルフェノール（和光純薬社製）
尿素系化合物１  ：尿素（和光純薬社製）
尿素系化合物２  ：エチレン尿素（和光純薬社製）
【０１１０】
＜加工繊維＞
繊維１  ：ポリエステル混合繊維（ポリエステル／ポリウレタン＝９７／３）
繊維２  ：ポリエステル混合繊維（ポリエステル／綿＝６５／３５）
繊維３  ：ポリエステル混合繊維（ポリエステル／ポリアミド＝８５／１５）
【０１１１】
また、加工処理によって得られた実施例品、比較例品に対し、以下の項目について、各項目に述べる手順に従って分析、評価を行った。
【０１１２】
＜抗菌・抗かび剤（Ａ）の含有量の分析＞
得られた処理品（実施例品、比較例品、以下同じ）０．１ｇを灰化した後、塩酸にて亜鉛を抽出し、原子吸光法により、繊維中のピリチオン亜鉛に由来する亜鉛の量を測定した。この亜鉛の量から、ピリチオン亜鉛含有量を算出した。
【０１１３】
＜抗菌・抗かび剤固定補助剤（Ｂ）の含有量の分析＞
抗菌・抗かび剤固定補助剤（Ｂ）が界面活性剤の場合、得られた処理品３０ｇを水１５０ｍｌに入れ、１３０℃で３０分抽出し、ＬＣ−ＭＳ／ＭＳ分析法により、繊維中の界面活性剤の含有量を測定した。
また、抗菌・抗かび剤固定補助剤（Ｂ）が有機溶媒、芳香族系化合物および尿素系化合物の場合、得られた処理品１ｇをテトラクロロエタン１０ｇに入れ、８０℃で３時間抽出し、ＧＣ法により、繊維中の化合物の含有量を測定した。
【０１１４】
＜抗菌性１、２の評価＞
ＪＩＳ  Ｌ１９０２に準拠する方法に従い、抗菌性１の評価では、試験菌種として「黄色ブドウ球菌（Ｓｔａｐｈｙｌｏｃｏｃｃｕｓ  ａｕｒｅｕｓ）」を用い、抗菌性２の評価では、試験菌種として「肺炎かん菌（Ｋｌｅｂｓｉｅｌｌａ  ｐｎｅｕｍｏｎｉａｅ）」を用いて評価した。すなわち、まず、標準布（抗菌活性を示さない綿布）および得られた処理繊維生地のそれぞれに接種し、３７℃で１８〜２４時間培養後に各生地の生菌数を測定した。得られた各生菌数から以下に示す計算で抗菌活性値を算出した。
【０１１５】
抗菌活性値＝（ＬｏｇＣｔ−ＬｏｇＣｏ）-（ＬｏｇＴｔ−ＬｏｇＴｏ）
標準生地の増殖値＝（ＬｏｇＣｔ−ＬｏｇＣｏ）
ＬｏｇＣｏ：標準生地の試験菌接種直後の３検体の生菌数の算術平均の常用対数
ＬｏｇＣｔ：標準生地の１８時間培養後の３検体の生菌数の算術平均の常用対数
ＬｏｇＴｏ：処理繊維生地の試験菌接種直後の３検体の生菌数の算術平均の常用対数
ＬｏｇＴｔ：処理繊維生地の１８時間培養後の３検体の生菌数の算術平均の常用対数
【０１１６】
そして、上記抗菌活性値が「標準布の増殖値」以上の場合を「○（非常に有効）」、同じく抗菌活性値が「標準布の増殖値」未満で「２．２」以上のものを「△（有効）」、同じく抗菌活性値が「２．２」未満のものを「×（無効）」とした。この評価方法は、一般財団法人繊維評価技術協議会の「ＳＥＫマーク繊維製品認証基準」に準じた。そして、後述の洗濯方法に従って洗濯した処理品（洗濯後）についても、同様にして抗菌性１、２を評価した。
【０１１７】
＜抗かび性の評価＞
ＪＩＳ  Ｌ１９２１に準拠する方法に従い、試験菌種として「白癬菌（Ｔｒｉｃｈｏｐｈｙｔｏｎ  ｍｅｎｔａｇｒｏｐｈｙｔｅｓ）」を用い、菌体内に含まれるＡＴＰ量の測定によって評価した。すなわち、まず、上記試験菌種の胞子が懸濁した液体培地を、得られた処理品に接種して２５℃で４２時間培養した。そして、培養後のＡＴＰ量を測定し、未処理綿繊維の同様の試験値（ＡＴＰ量）との対比を抗かび活性値として、その抗かび活性値が未処理綿繊維の増殖値の１０００分の１を表す「３」以上減少している場合を「○（非常に有効）」、同じく未処理綿繊維の増殖値の１００分の１を表す「２」以上、「３」未満の減少の場合を「△（有効）」とした。また、上記抗かび活性値が「２未満」である場合を「×（無効）」とした。そして、抗菌性１、２の評価と同様、洗濯した処理品（洗濯後）についても、同様にして抗かび性を評価した。
【０１１８】
＜洗濯方法＞
（一般社団法人）繊維評価技術協議会が規定する「ＳＥＫマーク繊維製品の洗濯方法（高温加速洗濯）」に準拠する方法により、洗濯５０回を実施した。
【０１１９】
＜抗菌・抗かび剤（Ａ）の固定量増加率＞
抗菌・抗かび剤固定補助剤（Ｂ）によって繊維内に固定化された抗菌・抗かび剤（Ａ）の増加率（％）（表では単に「増加率」と表示）を、以下の方法で算出した。
増加率＝（［抗菌・抗かび剤固定補助剤（Ｂ）を添加して処理した繊維中のＺＰＴ量］÷［抗菌・抗かび剤固定補助剤（Ｂ）を無添加で処理した繊維中のＺＰＴ量］）×１００
【０１２０】
［実施例１］
ピリチオン亜鉛０．２重量％、上記界面活性剤１、界面活性剤２、有機溶媒２、芳香族化合物１をそれぞれ１重量％配合した加工液に上記繊維１を用いた生地を浸漬し、繊維重量当たり加工液が５０％になるようにローラー絞り機で絞った後、ピンテンター（辻井染機社製、ＰＴ−２Ａ、以下同じ）を用いて１５０℃で２分間熱処理後、繊維表面の余分な成分を除去するため洗濯機でオーバーフロー５分間水洗後、１晩風乾することにより、目的とする処理品を得た。
【０１２１】
［比較例１］
ピリチオン亜鉛０．２重量％を配合した加工液に上記繊維１を浸漬し、繊維重量当たり加工液が５０％になるようにローラー絞り機で絞った後、ピンテンターを用いて１５０℃で２分間熱処理後、繊維表面の余分な成分を除去するため洗濯機でオーバーフロー５分間水洗後、１晩風乾することにより、目的とする処理品を得た。
【０１２２】
これらの実施例１品、比較例１品について、前述のとおり分析、評価を行い、それらの結果を、加工液の組成とともに、下記の表１に示す。
【０１２３】
【表１】
2019178456.tif 000019
【０１２４】
上記の結果から、実施例１品は、繊維内に、それぞれ抗菌・抗かび剤(Ａ)と抗菌・抗かび剤固定補助剤(Ｂ)（ｂ１〜ｂ３）とが浸透固定されており、洗濯耐久性に優れた抗菌・抗かび性が付与されていることがわかる。一方、抗菌・抗かび剤固定補助剤（Ｂ）が配合されていない比較例１品は、抗菌・抗かび剤（Ａ）の固定量が少ないことがわかる。
【０１２５】
［比較例２、３］
加工液の組成、繊維の種類を、以下の表２に示すように変えた。それ以外は比較例１と同様にして、目的とする処理品を得た。そして、これらの比較例２、３品について、前述のとおり分析、評価を行い、それらの結果を、加工液の組成等とともに、下記の表２に併せて示す。
【０１２６】
【表２】
2019178456.tif 000020
【０１２７】
上記の結果から、繊維の種類を変えた引例２、３では、抗菌・抗かび剤固定補助剤（Ｂ）を用いていないため、ピリチオン亜鉛を効果的に固定することができないことがわかる。
【０１２８】
［実施例２〜７］
加工液の組成を、以下の表３に示すように変えた。それ以外は実施例１と同様にして、目的とする処理品を得た。そして、これらの実施例２〜７品について、前述のとおり分析、評価を行い、それらの結果を、処理加工液の組成とともに、下記の表３に併せて示す。ただし、抗菌・抗かび剤（Ａ）であるピリチオン亜鉛が充分な量だけ固定されていることから、抗菌・抗かび剤固定補助剤（Ｂ）も充分な量だけ固定されていることは明らかであり、その分析結果についてはデータの記載を省略する。
【０１２９】
【表３】
2019178456.tif 000021
【０１３０】
上記の結果から、抗菌・抗かび剤固定補助剤（Ｂ）の（ｂ１）〜（ｂ３）のいずれかを単独で含有する実施例２〜７品では、抗菌・抗かび剤（Ａ）の浸透固定量が、抗菌・抗かび剤固定補助剤（Ｂ）を含有しないもの（比較例１）に比べて約３０％〜５０％増加していることがわかる。
【０１３１】
［実施例８〜１４］
加工液の組成を、以下の表４、表５に示すように変えた。それ以外は実施例１と同様にして、目的とする処理品を得た。そして、これらの実施例８〜１４品について、前述のとおり分析、評価を行い、それらの結果を、処理加工液の組成とともに、下記の表４、表５に併せて示す。なお、表３の場合と同じく、抗菌・抗かび剤固定補助剤（Ｂ）の分析結果についてはデータの記載を省略する。
【０１３２】
【表４】
2019178456.tif 000022
【０１３３】
【表５】
2019178456.tif 000023
【０１３４】
上記の結果から、抗菌・抗かび剤固定補助剤（Ｂ）として、（ｂ１）および（ｂ２）の化合物から選択される１種類の界面活性剤と１種類の有機溶媒を組み合わせて用いた実施例８、９品は、抗菌・抗かび剤（Ａ）の浸透固定量が、抗菌・抗かび剤固定補助剤（Ｂ）を含有しない比較例１品に比べて６０％〜７０％増加していることがわかる。また、抗菌・抗かび剤固定補助剤（Ｂ）として（ｂ１）および（ｂ２）の化合物から選択される２種類の界面活性剤と１種類の有機溶媒を組み合わせて用いた実施例１０〜１２品は、抗菌・抗かびビ剤（Ａ）の浸透固定量が、抗菌・抗かび剤固定補助剤（Ｂ）を含有しない比較例１品に比べて８０％〜１００％増加していることがわかる。
【０１３５】
また、抗菌・抗かび剤固定補助剤（Ｂ）として、（ｂ１）および（ｂ２）の化合物から選択される２種類の界面活性剤と２種類の有機溶媒を組み合わせて用いた実施例１３品は、抗菌・抗かびビ剤（Ａ）の浸透固定量が、抗菌・抗かび剤固定補助剤（Ｂ）を含有しない比較例１品に比べて９７％増加していることがわかる。そして、抗菌・抗かび剤固定補助剤（Ｂ）の総添加量を実施例１３の１／４にした実施例１４品も、抗菌・抗かびビ剤（Ａ）の浸透固定量が、抗菌・抗かび剤固定補助剤（Ｂ）を含有しない比較例１品に比べて６５％増加していることがわかる。
【０１３６】
［実施例１５〜２２］
加工液の組成と繊維の種類を、以下の表６、表７に示すように変えた。それ以外は実施例１と同様にして、目的とする処理品を得た。そして、これらの実施例１５〜２２品について、前述のとおり分析、評価を行い、それらの結果を、処理加工液の組成とともに、下記の表６、表７に併せて示す。なお、表３〜表５の場合と同じく、抗菌・抗かび剤固定補助剤（Ｂ）の分析結果についてはデータの記載を省略する。
【０１３７】
【表６】
2019178456.tif 000024
【０１３８】
【表７】
2019178456.tif 000025
【０１３９】
上記の結果から、抗菌・抗かび剤固定補助剤（Ｂ）として、（ｂ１）の化合物から選択される１種類の界面活性剤と、（ｂ３）の化合物から選択される１種類の尿素系化合物とを組み合わせて用いた実施例１５品は、抗菌・抗かび剤（Ａ）の浸透固定量が、抗菌・抗かび剤固定補助剤（Ｂ）を含有しない比較例１品に比べて５０％以上増加していることがわかる。
【０１４０】
また、抗菌・抗かび剤固定補助剤（Ｂ）として、（ｂ２）の化合物から選択される１種類の有機溶媒と、（ｂ３）の化合物から選択される１種類の尿素系化合物とを組み合わせて用いた実施例１６品は、抗菌・抗かび剤（Ａ）の浸透固定量も、抗菌・抗かび剤固定補助剤（Ｂ）を含有しない比較例１品に比べて５０％以上増加していることがわかる。
【０１４１】
そして、上記実施例１７〜２０のように、特に、上記抗菌・抗かび剤固定補助剤（Ｂ）として、（ｂ１）の化合物から選択される少なくとも１種類の化合物、（ｂ２）の化合物から選択される少なくとも１種類の化合物及び（ｂ３）から選択される少なくとも１種類の化合物を組み合わせて用いたものは、抗菌・抗かび剤（Ａ）の浸透固定量が、抗菌・抗かび剤固定補助剤（Ｂ）を含有しない比較例１品に比べて６０％〜１２０％増加していることがわかる。
【０１４２】
さらに、実施例２１、２２のように、抗菌・抗かび剤固定補助剤（Ｂ）として、（ｂ１）、（ｂ２）、（ｂ３）の化合物をそれぞれ含む４種類の化合物を組み合わせて用いたものは、繊維２および３においても、抗菌・抗かび剤（Ａ）の浸透固定量が、抗菌・抗かび剤固定補助剤（Ｂ）を含有しない比較例２、３に比べて６０％〜１４０％増加していることがわかる。
【産業上の利用可能性】
【０１４３】
本発明は、抗菌・抗かび性を有し、その抗菌・抗かび性が洗濯耐久性に優れているポリエステル系繊維からなる繊維構造物に利用することができる。
【図１】
2019178456.tif 000034
【図２】
2019178456.tif 000035